(57)【要約】      （修正有）【課題】液晶表示パネル（ＬＣＤ）に使用されて良好な透過率を示す液晶と液晶材料混合物とを提供する。【解決手段】液晶は下記の特性（i）誘電率異方性（Δε）は約−２．５〜約−５の範囲であり、（ii）広がり弾性定数（K11）は約1.1×10-11N〜約1.6×10-11Nの範囲であり、（iii）曲げ弾性定数（K33）は約1.1×10-11N〜約1.6×10-11Nの範囲であり、（iv）Δε、K11(N)、及びK33(N)は下記式を満たす2009084566.tif 000064を有し、液晶材料混合物は上記液晶と重合性単量体とを含む。【選択図】なし【特許請求の範囲】
【請求項１】
第１基板（２１１）と、
第２基板（２１３）と、
該第１基板（２１１）と第２基板（２１３）の間に封入された複数の液晶分子（１１）と
を備え、該複数の液晶分子は下記の特性、
（i）誘電率異方性（Δε）は約−２．５〜約−５の範囲であり、
（ii）広がり弾性定数（K11）は約1.1×10-11 N〜約1.6×10-11 Nの範囲であり、
（iii）曲げ弾性定数（K33）は約1.1×10-11 N〜約1.6×10-11 Nの範囲であり、
（iv）Δε、K11(N)、及びK33(N)の間の関係は下記式で表わされる、
を有する液晶表示パネル。
【数１】
2009084566.tif 000027
【請求項２】
前記Δεは約−３〜約−３．５の範囲であり、前記K11、K33はそれぞれ他から独立に約1.1×10-11 N〜約1.55×10-11 Nの範囲である請求項１に記載の液晶表示パネル。
【請求項３】
前記Δεは約−３．０〜約−５の範囲である請求項１に記載の液晶表示パネル。
【請求項４】
前記K11は約1.37×10-11 N〜約1.6×10-11 Nの範囲である請求項１に記載の液晶表示パネル。
【請求項５】
前記K33は約1.37×10-11 N〜約1.6×10-11 Nの範囲である請求項１に記載の液晶表示パネル。
【請求項６】
前記第１基板（２１１）の表面上と前記第２基板（２１３）の表面上に互いに対向してそれぞれ設けられた第１電極（２５１）と第２電極（２５３）と、
該第１電極（２５１）及び／又は該第２電極（２５３）上に設けられた１つ以上の配向膜（２７）と
を更に備える請求項１に記載の液晶表示パネル。
【請求項７】
前記配向膜（２７）上に設けられたポリマー膜（２９）を更に備える請求項６に記載の液晶表示パネル。
【請求項８】
約２．５μｍ〜約１０μｍの範囲の所定のセルギャップ（２３）が、前記第１基板（２１１）と第２基板（２１３）の間に存在する請求項１に記載の液晶表示パネル。
【請求項９】
下記の特性、
（i）誘電率異方性（Δε）は約−２．５〜約−５の範囲であり、
（ii）広がり弾性定数（K11）は約1.1×10-11 N〜約1.6×10-11 Nの範囲であり、
（iii）曲げ弾性定数（K33）は約1.1×10-11 N〜約1.6×10-11 Nの範囲であり、
（iv）Δε、K11(N)、及びK33(N)の間の関係は下記式で表わされる、
を有する液晶。
【数２】
2009084566.tif 000028
【請求項１０】
ネガ型液晶であり、下記の一般式(III), (IV), (V)または(VI)、
【化１】
2009084566.tif 000029
【化２】
2009084566.tif 000030
【化３】
2009084566.tif 000031
【化４】
2009084566.tif 000032
で表わされる化合物であって、R1、R2、R3、R4、及びR6はそれぞれ他から独立に、１〜１２個の炭素原子を含むアルキル基であり、１つのCH2基、又は互いに隣接していない２つのCH2基は、-O-、-CH=CH-、-CO-、-OCO-、又は-COO-によって置換されてもよく、R5は２〜８個の炭素原子を含むアルケニル基であり、ｄは０または１であり、
【化５】
2009084566.tif 000033
は 
【化６】
2009084566.tif 000034
又は
【化７】
2009084566.tif 000035
であり、
【化８】
2009084566.tif 000036
と 
【化９】
2009084566.tif 000037
はそれぞれ他から独立に
【化１０】
2009084566.tif 000038
【化１１】
2009084566.tif 000039
【化１２】
2009084566.tif 000040
又は
【化１３】
2009084566.tif 000041
であり、
【化１４】
2009084566.tif 000042
は 
【化１５】
2009084566.tif 000043
又は 
【化１６】
2009084566.tif 000044
である
化合物からなる請求項９に記載の液晶。
【請求項１１】
前記Δεは約−３〜約−３．５の範囲であり、前記K11、K33はそれぞれ他から独立に約1.1×10-11 N〜約1.55×10-11 Nの範囲である請求項９に記載の液晶。
【請求項１２】
前記Δεは約−３．０〜約−５の範囲である請求項９に記載の液晶。
【請求項１３】
前記K11は約1.37×10-11 N〜約1.6×10-11 Nの範囲である請求項９に記載の液晶。
【請求項１４】
前記K33は約1.37×10-11 N〜約1.6×10-11 Nの範囲である請求項９に記載の液晶。
【請求項１５】
液晶と重合性単量体とを含み、
該液晶は下記の特性、
（i）誘電率異方性（Δε）は約−２．５〜約−５の範囲であり、
（ii）広がり弾性定数（K11）は約1.1×10-11 N〜約1.6×10-11 Nの範囲であり、
（iii）曲げ弾性定数（K33）は約1.1×10-11 N〜約1.6×10-11 Nの範囲であり、
（iv）Δε、K11(N)、及びK33(N)の間の関係は下記式で表わされる、
を有する液晶材料混合物。
【数３】
2009084566.tif 000045
【請求項１６】
前記重合性単量体は、光重合性単量体、熱重合性単量体、又はこれらの組合せである請求項１５に記載の液晶材料混合物。
【請求項１７】
前記重合性単量体は、下記の一般式(I)または(II)、
【化１７】
2009084566.tif 000046
【化１８】
2009084566.tif 000047
で表わされる化合物であって、
P1 は他から独立に、アクリル酸塩またはメタクリル酸塩であり、
Sp1 は他から独立に、１つ以上の炭素原子を含む直線炭素鎖であり、
X1 は他から独立に、-O-, -S-, -OCH2-, -CO-, -COO-, -OCO-, -CO-NR-, -NR-CO-, -OCH2-, -SCH2-, -CH2S-, -CH=CH-COO-, -OCC-CH=CH-または単一結合であり、ここでRはアルキル基であり、
L は他から独立に、-F, -Cl, -CNまたは１〜７個の炭素原子を含むアルキル基、アルキルカルボニル基、アルコキシカルボニル基またはアルキルカルボニルオキシ基であり、ｍは１以上であり、ここで、Lが１〜７個の炭素原子を含むアルキル基、アルキルカルボニル基、アルコキシカルボニル基またはアルキルカルボニルオキシ基である場合は、１つ以上のH原子はFまたはCl原子によって置換されてもよく、
Y は他から独立に、-H, -F, -Cl, -CN, -SCN, -SF5H, -NO2、１〜１２個の炭素原子を含むアルキル基、又は-X2-Sp2-P2であり、ここで、
P2 は他から独立に、アクリル酸塩またはメタクリル酸塩であり、
Sp2 は他から独立に、１つ以上の炭素原子を含む直線炭素鎖であり、
X2 は他から独立に、-O-, -S-, -OCH2-, -CO-, -COO-, -OCO-, -CO-NR-, -NR-CO-, -OCH2-, -SCH2-, -CH2S-, -CH=CH-COO-, -OCC-CH=CH-または単一結合であり、ここでRはアルキル基である化合物からなる請求項１６に記載の液晶材料混合物。
【請求項１８】
前記液晶はネガ型液晶であり、下記の一般式(III), (IV), (V)または(VI)、
【化１９】
2009084566.tif 000048
【化２０】
2009084566.tif 000049
【化２１】
2009084566.tif 000050
【化２２】
2009084566.tif 000051
で表わされる化合物であって、R1、R2、R3、R4、及びR6はそれぞれ他から独立に、１〜１２個の炭素原子を含むアルキル基であり、１つのCH2基、又は互いに隣接していない２つのCH2基は、-O-、-CH=CH-、-CO-、-OCO-、又は-COO-によって置換されてもよく、R5は２〜８個の炭素原子を含むアルケニル基であり、ｄは０または１であり、
【化２３】
2009084566.tif 000052
は 
【化２４】
2009084566.tif 000053
又は
【化２５】
2009084566.tif 000054
であり、
【化２６】
2009084566.tif 000055
と 
【化２７】
2009084566.tif 000056
はそれぞれ他から独立に
【化２８】
2009084566.tif 000057
【化２９】
2009084566.tif 000058
【化３０】
2009084566.tif 000059
又は
【化３１】
2009084566.tif 000060
であり、
【化３２】
2009084566.tif 000061
は
【化３３】
2009084566.tif 000062
又は 
【化３４】
2009084566.tif 000063
である
化合物からなる請求項１５に記載の液晶材料混合物。
【請求項１９】
前記重合性単量体の濃度は、前記液晶の重量の約０．０１重量％〜約５重量％の範囲である請求項１５に記載の液晶材料混合物。
【請求項２０】
前記Δεは約−３〜約−３．５の範囲であり、前記K11、K33はそれぞれ他から独立に約1.1×10-11 N〜約1.55×10-11 Nの範囲である請求項１５に記載の液晶材料混合物。
【請求項２１】
前記Δεは約−３．０〜約−５の範囲である請求項１５に記載の液晶材料混合物。
【請求項２２】
前記K11は約1.37×10-11 N〜約1.6×10-11 Nの範囲である請求項１５に記載の液晶材料混合物。
【請求項２３】
前記K33は約1.37×10-11 N〜約1.6×10-11 Nの範囲である請求項１５に記載の液晶材料混合物。
【発明の詳細な説明】
【技術分野】
【０００１】
本発明は、液晶表示パネル（ＬＣＤ）に使用される液晶、特に、ＰＳＡ（Polymer Sustained Alignment、ポリマー固定配向）ＬＣＤに使用される液晶材料混合物に関する。
【背景技術】
【０００２】
表示装置市場では、ＬＣＤが最も定着し普及しているディスプレイである。ＬＣＤは従来のブラウン管（ＣＲＴ）表示装置に比べて、軽量、低消費電力、良好な携帯性、放射がない等の多くの利点を有している。従って、携帯電話、デジタルカメラ、ノート型コンピュータ、デスクトップ表示装置等の３Ｃ製品に広く使用されてきた。
【０００３】
液晶材料の特性は、ＬＣＤの性能に大きく影響する。一般に液晶材料は、誘電率異方性（Δε）に関して、ポジ型液晶材料（即ち、Δε＞０）と、ネガ型液晶材料（Δε＜０）とに分類される。ポジ型液晶材料は通常、平行配向（ＰＡ）ＬＣＤに使用され、ネガ型液晶材料は通常、垂直配向（ＶＡ）ＬＣＤに使用される。
【０００４】
ＬＣＤの性能を向上させるために、高速応答及び高コントラスト比を特徴とするＬＣＤを得るために液晶分子にプレティルト角を与える幾つかのアシスト液晶配向技術が提案されている。アシスト液晶配向技術の１つは、液晶材料に重合性単量体を添加することである。重合されると、その重合体は液晶分子にプレティルト角を与え、アシスト配向効果と改善された光学的性質とを達成する。重合性単量体を添加したこのような液晶材料を使用するＬＣＤは、通常、ＰＳＡ‐ＬＣＤとして知られている。
【０００５】
しかし、ＬＣＤの画素構造は、特にマルチドメイン画素構造の開発に伴ってますます複雑となり、ＬＣＤ産業は減少する液晶透過率に対処する課題に直面している。簡単に言うと、駆動電圧は同じとして実効の電界はますます小さくなっており、その結果、他の条件を同じとして、液晶材料の透過率は減少する傾向にあり、ＬＣＤの光学的性質に悪影響を及ぼしている。
【０００６】
上記の問題に鑑みて、本願の発明者は、研究によって、特定の特性を持つ液晶材料を選択することで、ＬＣＤの光学性能、例えば透過率を向上させることができることを見出した。
【発明の開示】
【課題を解決するための手段】
【０００７】
本発明の１つの目的は、液晶表示パネルを提供することである。この液晶表示パネルは、第１基板と、第２基板と、該第１基板と第２基板の間に封入された複数の液晶分子とを備え、該複数の液晶分子は下記の特性、
（i）誘電率異方性（Δε）は約−２．５〜約−５の範囲であり、
（ii）広がり弾性定数（K11）は約1.1×10-11 N〜約1.6×10-11 Nの範囲であり、
（iii）曲げ弾性定数（K33）は約1.1×10-11 N〜約1.6×10-11 Nの範囲であり、
（iv）Δε、K11（N)、及びK33（N)の間の関係は下記式で表わされる、
を有する。
【０００８】
【数１】
2009084566.tif 000002
【０００９】
本発明の別の目的は、液晶を提供することである。この液晶は、下記の特性、
（i）誘電率異方性（Δε）は約−２．５〜約−５の範囲であり、
（ii）広がり弾性定数（K11）は約1.1×10-11 N〜約1.6×10-11 Nの範囲であり、
（iii）曲げ弾性定数（K33）は約1.1×10-11 N〜約1.6×10-11 Nの範囲であり、
（iv）Δε、K11（N)、及びK33（N)の間の関係は下記式で表わされる、
を有する。
【００１０】
【数２】
2009084566.tif 000003
【００１１】
本発明の更に別の目的は、上記複数の液晶分子と重合性単量体とを含む液晶材料混合物を提供することである。
以下に記載する図と方法とを参照することで、当業者は本発明の思想と他の目的と技術的手段と好適な実施形態とを容易に理解できるであろう。
【発明を実施するための最良の形態】
【００１２】
駆動電圧をあるレベル（約１０Ｖ）まで増加させると、液晶材料の透過率は、そのパラメータに関係なく飽和することが研究によって示された。しかし、現在の表示パネルの実用上の制約により、採用される駆動電圧は通常、透過率を飽和させるのに適当ではない。上記の現象は、図１の透過率対駆動電圧のグラフによって説明することができる。異なるK11、K33及びΔεを持った２種類の液晶材料、即ち、液晶材料ＬＣ１（K11= K33=1.33×10-11 N, Δε= -3.5）と液晶材料ＬＣ２（K11= K33=1.33×10-11 N, Δε= -3.1）とを、同じ画素構造を用いて同じ測定方法で試験した。電圧の関数としての透過率の増加は、この２種類の液晶材料でかなり異なることが分かった。例えば、通常の使用駆動電圧７．５Ｖで、ＬＣ２はＬＣ１より高い透過率を示した。更なる研究によって、駆動電圧は同じとした時、液晶材料のK11、K33及びΔεは透過率に影響する重要な因子であることが分かった。
【００１３】
従って、本発明は特定の特性を持った液晶を提供する。特に、本液晶のパラメータK11、K33及びΔεは次の条件を満たす。
（i）Δεは約−２．５〜約−５の範囲であり、
（ii）K11は約1.1×10-11 N〜約1.6×10-11 Nの範囲であり、
（iii）K33は約1.1×10-11 N〜約1.6×10-11 Nの範囲であり、
（iv）Δε、K11（N)、及びK33（N)の間の関係は下記式で表わされる。
【００１４】
【数３】
2009084566.tif 000004
【００１５】
本発明によれば、上記特性を持った液晶はいずれも、ＬＣＤに使用されて適切な透過率を提供し、いかなる特定の制約も受けない。本発明の液晶は、例えば（これらに限定されないが）、下記の一般式（III）、（IV）、（V）、及び（VI）の化合物からなるグループから選択される。
【００１６】
【化１】
2009084566.tif 000005
【００１７】
【化２】
2009084566.tif 000006
【００１８】
【化３】
2009084566.tif 000007
【００１９】
【化４】
2009084566.tif 000008
ここで、R1、R2、R3、R4、及びR6はそれぞれ他から独立に、１〜１２個の炭素原子を含むアルキル基であり、１つのCH2基、又は互いに隣接していない２つのCH2基は、-O-、-CH=CH-、-CO-、-OCO-、又は-COO-によって置換されてもよく、R5は２〜８個の炭素原子を含むアルケニル基であり、ｄは０または１であり、
【００２０】
【化５】
2009084566.tif 000009
は 
【００２１】
【化６】
2009084566.tif 000010
又は
【００２２】
【化７】
2009084566.tif 000011
であり、
【００２３】
【化８】
2009084566.tif 000012
と 
【００２４】
【化９】
2009084566.tif 000013
はそれぞれ他から独立に
【００２５】
【化１０】
2009084566.tif 000014
【００２６】
【化１１】
2009084566.tif 000015
【００２７】
【化１２】
2009084566.tif 000016
又は
【００２８】
【化１３】
2009084566.tif 000017
であり、
【００２９】
【化１４】
2009084566.tif 000018
は 
【００３０】
【化１５】
2009084566.tif 000019
又は 
【００３１】
【化１６】
2009084566.tif 000020
である。
【００３２】
本発明の液晶の好適な実施形態において、採用されたパラメータK11、K33及びΔεは次のとおりである。
（i）Δεは約−３〜約−５の範囲であり、
（ii）K11は約1.1×10-11 N〜約1.55×10-11 Nの範囲であり、
（iii）K33は約1.1×10-11 N〜約1.55×10-11 Nの範囲であり、
（iv）Δε、K11（N)、及びK33（N)の間の関係は下記式で表わされる。
【００３３】
【数４】
2009084566.tif 000021
【００３４】
本発明の液晶の別の好適な実施形態において、採用されたパラメータK11、K33及びΔεは次のとおりである。
（i）Δεは約−３〜約−５の範囲であり、
（ii）K11は約1.37×10-11 N〜約1.6×10-11 Nの範囲であり、
（iii）K33は約1.37×10-11 N〜約1.6×10-11 Nの範囲であり、
（iv）Δε、K11（N)、及びK33（N)の間の関係は下記式で表わされる。
【００３５】
【数５】
2009084566.tif 000022
【００３６】
上記のように、本発明は、特定の組合せのパラメータ（Δε、K11、及びK33）を持った液晶を選択することで、適切な液晶を提供する。この液晶がＬＣＤに使用されると、ＬＣＤの光学性能が向上する。
【００３７】
従って、本発明は、ＬＣＤ、特にＰＳＡ‐ＬＣＤも提供する。本発明のＬＣＤは、第１基板と、第２基板と、これらの基板の間に封入された本発明の液晶とを備える。また、第１電極と第２電極がそれぞれ、第１基板の表面上と第２基板の表面上に配置される。必要に応じて、配向膜（例えば、ポリイミド）を第１電極及び／又は第２電極上に配置してもよい。
【００３８】
ＰＳＡ‐ＬＣＤの場合、配向膜上に配置されたポリマー膜を更に備える。このポリマー膜は重合性単量体から重合される。本発明において使用される重合性単量体は、光重合性単量体、熱重合性単量体、又はこれらの組合せである。この重合性単量体は、例えば（これらに限定されないが）、下記の一般式（I）及び（II）の化合物からなるグループから選択される。
【００３９】
【化１７】
2009084566.tif 000023
【００４０】
【化１８】
2009084566.tif 000024
ここで、
P1 は他から独立に、重合性基、例えば、アクリル酸塩またはメタクリル酸塩であり、
Sp1 は他から独立に、スペーサ基、例えば、１つ以上の炭素原子を含む直線炭素鎖であり、
X1 は他から独立に、-O-, -S-, -OCH2-, -CO-, -COO-, -OCO-, -CO-NR-, -NR-CO-, -OCH2-, -SCH2-, -CH2S-, -CH=CH-COO-, -OCC-CH=CH-または単一結合であり、ここでRはアルキル基であり、
L は他から独立に、-F, -Cl, -CNまたは１〜７個の炭素原子を含むアルキル基、アルキルカルボニル基、アルコキシカルボニル基またはアルキルカルボニルオキシ基であり、ｍは１以上であり、ここで、Lが１〜７個の炭素原子を含むアルキル基、アルキルカルボニル基、アルコキシカルボニル基またはアルキルカルボニルオキシ基である場合は、１つ以上のH原子はFまたはCl原子によって置換されてもよく、
Y は他から独立に、-H, -F, -Cl, -CN, -SCN, -SF5H, -NO2、１〜１２個の炭素原子を含む単一結合または分岐型アルキル基、又は-X2-Sp2-P2であり、ここで、
P2 は他から独立に、重合性基、例えば、アクリル酸塩またはメタクリル酸塩であり、
Sp2 は他から独立に、スペーサ基、例えば、１つ以上の炭素原子を含む直線炭素鎖であり、
X2 は他から独立に、-O-, -S-, -OCH2-, -CO-, -COO-, -OCO-, -CO-NR-, -NR-CO-, -OCH2-, -SCH2-, -CH2S-, -CH=CH-COO-, -OCC-CH=CH-または単一結合であり、ここでRはアルキル基である。
【００４１】
当業者が本発明の実施形態に係るＬＣＤを容易に理解できるように、１つの実施形態としてのＰＳＡ‐ＬＣＤを添付の図面を参照しながら下記に説明する。図面において同様の要素には同様の符号を付す。
【００４２】
図２は本発明の本実施形態に係るＰＳＡ‐ＬＣＤ２０を例示する。ＬＣＤ２０は、第１基板２１１と、第２基板２１３と、これらの基板の間に封入された本発明の液晶１１とを備える。また、第１電極２５１と第２電極２５３がそれぞれ、第１基板２１１の表面上と第２基板２１３の表面上に互いに対向して設けられ、液晶１１をねじるための電界を提供する。また、図２に示すように、配向膜２７が第１電極２５１の表面上と第２電極２５３の表面上に互いに対向して設けられ、液晶１１を配向させる。ポリマー膜２９が配向膜２７の表面上に設けられ、液晶１１の配向をアシストする。また、図２に示すように、該２つの基板は、通常約２．５μｍ〜約１０μｍの範囲の所定距離、即ち、セルギャップ２３だけ隔てられている。
【００４３】
本発明のＬＣＤの製造において、カラーフィルター製造工程、薄膜トランジスタアレイ工程、液晶セル工程、モジュール組立工程等の任意の適切な工程を使用することができる。これらの工程は本分野で周知であり、それらの詳細は、説明を省略する。ＰＳＡ‐ＬＣＤの場合、該配向膜上に配置される該ポリマー膜は、本発明の液晶に加えて重合性単量体を含む液晶材料混合物をＬＣＤセルに注入または滴下し、重合性単量体を重合して、該配向膜上にポリマー膜を形成することで設けることができる。
【００４４】
従って、本発明は、上述のように、本発明の液晶と、重合性単量体とを含む液晶材料混合物にも関係する。本発明によると、重合性単量体の濃度は、当業者が実際の要求に依って決定してもよい。一般に、重合性単量体の濃度は、液晶の重量の約０．０１重量％〜約５重量％の範囲である。
【００４５】
当業者が本発明の利点と技術的特徴をより理解できるように本発明を更に例示するために下記の実施例を提供する。
【００４６】
実施例１
垂直配向ＬＣＤに液晶材料１〜５を使用して透過率のシミュレーションを実行し、広がり弾性定数（K11）、ねじれ弾性定数（K22）、曲げ弾性定数（K33）、誘電率異方性（Δε）、及び粘度係数（γ）の透過率への影響を観察した。結果を表１に示す。
【００４７】
【表１】
2009084566.tif 000025
【００４８】
表１は、K22とγに比べてK11、K33、及びΔεは液晶材料の透過率をより反映することを示している。より詳細には、液晶材料１と５の結果から、K11、K33、γ、及びΔεを固定した場合、異なるK22値の液晶材料１と５（それぞれ０．８と０．５）は、透過率に大きな差はない（７Ｖ電圧時、それぞれ２４．１％と２４．０％、４．２Ｖ電圧時、両方とも１８．１％）ことが分かる。同様に、液晶材料３と４の結果から、K11、K22、K33、及びΔεを固定した場合、異なるγ値の液晶材料３と４（それぞれ０．１１と０．１４）は、透過率に大きな差はない（７Ｖ電圧時、それぞれ２４．１％と２４．０％、４．２Ｖ電圧時、両方とも２１．６％）ことが分かる。一方、液晶材料１と２の比較から、K22、γ、及びΔεを固定した場合、低駆動電圧（例えば、４．２Ｖ）時、異なるK11、K33値の液晶材料１と２の透過率は、それぞれ１８．１％と２４．６％で大きな差があり、液晶材料２が透過率の点で性能がよいことが分かる。また、液晶材料１と３の比較から、K11、K33、K22、及びγを固定した場合、低駆動電圧（例えば、４．２Ｖ）時、異なるΔε値の液晶材料１と３（それぞれ−３と−３．５）の透過率は、それぞれ１８．１％と２１．６％で大きな差があり、液晶材料３が透過率の点で性能がよいことが分かる。
【００４９】
実施例１から、液晶パラメータK22、γ、及びΔεを固定した場合、パラメータK11、K33が液晶材料の透過率に影響することが分かる。一方、K11、K33、K22、及びγを固定した場合、パラメータΔεが液晶材料の透過率に影響する。
【００５０】
実施例２
図２に示した構造を備えたＬＣＤに、他の要素は変えずに液晶１１だけを変えて、試験を行った。
【００５１】
先ず、パラメータがΔε= -3, K11 = 1.52×10-11 N, K33 = 1.55×10-11 Nである液晶材料１を液晶１１として使用した。次に、透過率測定器を使用して組み立てたＬＣＤに光学測定を行った。測定結果を表２（ＬＣ１）に示す。
【００５２】
次に、パラメータがΔε= -3, K11 = 1.37×10-11 N, K33 = 1.41×10-11 Nである液晶材料２を液晶１１として使用した。次に、透過率測定器を使用して組み立てたＬＣＤに光学測定を行った。測定結果を表２（ＬＣ２）に示す。
【００５３】
次に、パラメータがΔε= -3.5, K11 = 1.52×10-11 N, K33 = 1.5×10-11 Nである液晶材料３を液晶１１として使用した。次に、透過率測定器を使用して組み立てたＬＣＤに光学測定を行った。測定結果を表２（ＬＣ３）に示す。
【００５４】
【表２】
2009084566.tif 000026
【００５５】
表２に示すように、液晶材料１と２の比較から、Δεを固定した場合、K11値１３.７、K33値１４.１の液晶材料２の透過率（％）は、K11値１５.２、K33値１５.５の液晶材料１より良いことが分かる。即ち、液晶材料２は３．９の透過率（％）を有し、液晶材料１は３．７の透過率（％）を有する。同様に、液晶材料１と３の比較から、K11を固定した場合、Δε値−３.５、K33値１５の液晶材料３の透過率（％）は、Δε値−３、K33値１５.５の液晶材料１より良いことが分かる。即ち、液晶材料３は４．４の透過率（％）を有し、液晶材料１は３．７の透過率（％）を有する。
【００５６】
実施例２から分かるように、適切なΔε、K11、K33値の液晶材料を選択することで、ＬＣＤの透過率を効果的に向上させることができる。
【００５７】
上記の開示は本発明の詳細な技術内容とその独創的な特徴に関する。当業者は、本発明の上記の開示と提示に基づいて本発明の範囲から逸脱することなく様々な変更と置換を想到する可能性がある。そのような変更と置換は完全には本明細書に開示されていないが、添付の請求項に実質的に含まれる。
【図面の簡単な説明】
【００５８】
【図１】同一のＬＣＤ構造において液晶パラメータを変えた場合の透過率対駆動電圧特性を比較するグラフである。
【図２】本発明の一実施形態のＬＣＤの概略図である。
【符号の説明】
【００５９】
１１  液晶分子
２０  ＰＳＡ‐ＬＣＤ
２３  セルギャップ
２７  配向膜
２９  ポリマー膜
２１１  第１基板
２１３  第２基板
２５１  第１電極
２５３  第２電極
【図１】
2009084566.tif 000065
【図２】
2009084566.tif 000066